(57)【要約】【課題】耐摩耗性、熱安定性を有する潤滑剤添加物の提供。【解決手段】化学式（Ｖ）の化合物：【化１】2007131623.tif 000021式中ｎは１から５の整数であり；またＲ１、Ｒ２、Ｒ３、Ｒ４、Ｒ５、Ｒ６、Ｒ１０、およびＲ１１は、水素、シアノ、および約１から約３０の炭素原子を含んだヒドロカルビル基から成るグループから独立して選択される。【選択図】図１
2007131623.tif 000002
【特許請求の範囲】
【請求項１】
化学式（Ｖ）の化合物：
【化１】
2007131623.tif 000016
式中ｎは１から５の整数であり；また
Ｒ１、Ｒ２、Ｒ３、Ｒ４、Ｒ５、Ｒ６、Ｒ１０、およびＲ１１は、水素、シアノ、および約１から約３０の炭素原子を含んだヒドロカルビル基から成るグループから独立して選択される。
【請求項２】
硫黄を含んだリン含有化合物の塩を調製する方法であって：
‐硫黄含有化合物、アミド、およびリン含有化合物を結合させて第一の混合物を形成すること；および
‐一番目の混合物をアミンと結合させることを含んでなる方法。
【請求項３】
リン含有化合物が化学式（Ｉ）および（ＩＶ）の化合物のうち少なくとも一つである、請求項２に記載の方法：
【化２】
2007131623.tif 000017
式中ｎは約１から約５の整数であり；また
Ｒ１、Ｒ２、Ｒ３、Ｒ４、Ｒ５、Ｒ６、Ｒ１０、およびＲ１１は、水素、シアノ、および約１から約３０の炭素原子を含んだヒドロカルビル基から成るグループから独立して選択される。
【請求項４】
第一の混合物が化学式（ＩＩ）および（Ｖ）の化合物のうちの少なくとも一つを含んで成る請求項２に記載の方法：
【化３】
2007131623.tif 000018
式中ｎは１から５の整数であり；また
Ｒ１、Ｒ２、Ｒ３、Ｒ４、Ｒ５、Ｒ６、Ｒ１０、およびＲ１１は、水素、シアノ、および約１から約３０の炭素原子を含んだヒドロカルビル基から成るグループから独立して選択される。
【請求項５】
硫黄含有化合物、アミド、および化学式（Ｉ）の化合物を組み合わせることを含んで成る、化学式（ＩＩ）の化合物を調製する方法であって、
【化４】
2007131623.tif 000019
式中Ｒ１、Ｒ２、Ｒ３、Ｒ４、Ｒ５、およびＲ６は、水素、シアノ、および約１から約３０の炭素原子を含んだヒドロカルビル基から成るグループから独立して選択されて、少なくとも一つの置換基がメチルであり、
化学式（ＩＩ）の化合物を得る方法
【化５】
2007131623.tif 000020
式中Ｒ１、Ｒ２、Ｒ３、Ｒ４、Ｒ５、およびＲ６は上述の通りである。
【請求項６】
硫黄を含んだリン含有化合物の塩を調製する方法であって：
‐硫黄含有化合物、アミド、および亜リン酸ジヒドロカルビルおよび亜リン酸ポリマーのうちの少なくとも一つを結合させて、硫黄を含んだリン含有化合物を生成させること；および
‐アミンを結合させて硫黄を含んだリン含有化合物の塩を生成させることを含んで成る方法。
【発明の詳細な説明】
【関連出願の相互参照】
【０００１】
本出願は、２００５年１１月９日提出の米国特許仮出願第６０／７３４，７５７号の優先権の利益を主張するものである。
【技術分野】
【０００２】
本開示は、硫黄を含んだリン含有化合物の塩、その塩、およびその塩の生成方法に関連する。
【背景技術】
【０００３】
潤滑剤組成物中で使用されるリン含有化合物の用途は既知のものである。特に、当該のリン含有化合物は通常、直鎖アルキルから成る。しかしながら、これらの化合物に関する問題は、それらが完全に調合されたギア潤滑剤中、高温下で熱的に不安定であることが分かっているという点である。熱的に不安定な化合物は潤滑剤組成物中で尚早に分解してしまい、潤滑剤組成物に耐摩耗性のような特性を提供しなくなる傾向がある。
【発明の開示】
【発明が解決しようとする課題】
【０００４】
ギアオイルのような潤滑剤組成物は一般的に高温にさらされるため、高温で尚早に分解しないような、熱的に安定な化合物を提供することが有用である。熱的に安定な化合物は従って、長時間にわたって潤滑剤組成物中に残り、例えば耐摩耗性などの特性を長時間組成物に提供する。必要となるのは耐摩耗性を保持するのに適した熱安定性を有する化合物である。
【課題を解決するための手段】
【０００５】
開示に従って、化学式（Ｖ）の化合物が開示される：
【化１】
2007131623.tif 000003
式中ｎは１から５の整数であり；また
Ｒ１、Ｒ２、Ｒ３、Ｒ４、Ｒ５、Ｒ６、Ｒ１０、およびＲ１１は、水素、シアノ、および約１から約３０の炭素原子を含んだヒドロカルビル基から成るグループから個々に選択されている。
【０００６】
ある態様では、硫黄含有化合物、アミド、およびリン含有化合物を結合させて第一の化合物を形成し、また第一の混合物とアミンを結合させることから成る、硫黄を含むリン含有化合物の塩を調整するプロセスが開示されている。
【０００７】
別の態様では、硫黄含有化合物、アミド、および化学式（Ｉ）の化合物を結合させることから成る、化学式（ＩＩ）の化合物を調整するプロセスが開示されている。
【化２】
2007131623.tif 000004
式中Ｒ１、Ｒ２、Ｒ３、Ｒ４、Ｒ５、およびＲ６は、水素、シアノ、および約１から約３０の炭素原子を含んだヒドロカルビル基から成るグループから個々に選択されており、少なくとも一つの置換基がメチルであり、化学式（ＩＩ）の化合物が得られる。
【化３】
2007131623.tif 000005
式中Ｒ１、Ｒ２、Ｒ３、Ｒ４、Ｒ５、およびＲ６は上述の通りである。
【０００８】
さらに、硫黄含有化合物、アミド、および亜リン酸ジヒドロカルビルと亜リン酸ポリマーのうちの少なくとも一つを供給して硫黄を含んだリン含有化合物を生成すること、およびアミンを供給して硫黄を含んだリン含有化合物の塩を生成することから成る、硫黄を含んだリン含有化合物の塩の調整プロセスが開示されている。
【０００９】
本開示の追加的な目的および利点は、以下の記載により部分的に説明され、また本開示を実行することにより習得することができる。本開示の目的および利点は、添付の請求項で特に示されている要素および組み合わせを用いて実現および達成される。
【００１０】
前述の概要および以下の詳しい説明は、共に例示および説明のみを目的としたものであり、本開示を請求された通りに限定するものではないと理解される。
【００１１】
本明細書中に使用される「ヒドロカルビル置換基」または「ヒドロカルビル基」という用語は、当技術分野に精通した技術者に周知の通常の意味で使用されている。具体的には、これらは分子の残りの部分に直接結合した炭素原子を有し、また主に炭化水素の特性を有する基を指す。ヒドロカルビル基の例には以下のものが含まれる：
【００１２】
（１）炭化水素置換基、すなわち脂肪族（例えばアルキルまたはアルケニル）置換基、脂環式（例えばシクロアルキル、シクロアルケニル）置換基、また芳香族、脂肪族、および脂環基によって置換された芳香族置換基、また環が分子の別の部分によって完成されている（例えば二つの置換基が一緒になって脂環式ラジカルを形成している）ような環状置換基；
【００１３】
（２）置換された炭化水素置換基、すなわち、本発明の状況下で、主に炭化水素である置換基（例えばハロ（特にクロロおよびフルオロ）、ヒドロキシ、アルコキシ、メルカプト、アルキルメルカプト、ニトロ、ニトロソ、およびスルホキシ）を変化させないような
、非炭化水素基を含んだ置換基；
【００１４】
（３）ヘテロ置換基、すなわち主に炭化水素の特性を有しながら、主に本発明の状況下で、そうでなければ炭素原子から成る環または鎖の中に炭素以外［の原子］を含んでいるような置換基。ヘテロ原子には硫黄、酸素、および窒素があり、またピリジル、フリル、チエニル、およびイミダゾリルのような置換基が含まれれる。ヒドロカルビル基中で、炭素原子１０個につき通常二つ以下、例えば一つ以下の非炭化水素置換基が存在する。一般的にはヒドロカルビル基中に非炭化水素置換基は存在しない。
【００１５】
本明細書中で使用される「重量パーセント」という用語は、別段の定めが明記されていない限り、列挙された成分が組成物全体の重量に対して占めるパーセンテージを意味する。
【００１６】
ある態様では、向上された耐摩耗性と熱安定性のうちの少なくとも一つを有する化合物が提供される。当該化合物は、高温での化合物の分解を最小化するおよび／または防止するために立体障害を含む、硫黄を含んだリン含有化合物である。開示された化合物は、向上された熱安定性を示し、そのため立体障害のない組成物よりも、潤滑剤組成物中に長時間滞留する。立体障害は、ヒドロカルビル鎖や依存ヒドロカルビル鎖などの分岐のような任意の形態で存在する。
【００１７】
亜リン酸塩またはリン酸塩などのようなリン含有化合物を、本明細書に開示されたプロセスで使用することができる。亜リン酸塩およびリン酸塩の両方の生成方法は既知のものである。例えば、亜リン酸塩は亜リン酸または別の亜リン酸塩のいずれかを各種アルコールと反応させることによって作られる。別の合成方法に、三塩化リンと超価量のアルコールとの反応が含まれる。また、環状亜リン酸塩は、結果としてモノマー性およびポリマー性生産物の混合物をもたらす、グリコールによる亜リン酸塩のトランスエステル化によって作られる。それらの開示が参照することにより本明細書に組み込まれている、Ｏｓｗａｌｄ，Ａｌｅｘｉｓ  Ａ．、“Ｓｙｎｔｈｅｓｉｓ  ｏｆ  Ｃｙｃｌｉｃ  Ｐｈｏｓｐｈｏｒｏｕｓ  Ａｃｉｄ  Ｅｓｔｅｒｓ  ｂｙ  Ｔｒａｎｓｅｓｔｅｒｉｆｉｃａｔｉｏｎ”（「トランスエステル化による環状亜リン酸エステルの合成」）、Ｃａｎ．Ｊ．Ｃｈｅｍ．、３７：１４９８−１５０４（１９５９年）、およびＭｕｓａ  Ａ．，ｅｔ  ａｌ．、“Ｒｅａｃｔｉｖｉｔｙ  ｏｆ  Ｃｙｃｌｉｃ  Ａｒｓｅｎｉｔｅｓ  ａｎｄ  Ｐｈｏｓｐｈｉｔｅｓ：Ｘ−ｒａｙ  ｓｔｒｕｃｔｕｒｅｓ  ｏｆ  ｂｉｓ（５，５−ｄｉｍｅｔｈｙｌ−１，３，２，−ｄｉｏｓａｒｓｅｎａｎ−２−ｙｌ）ｅｔｈｅｒ  ａｎｄ  ｂｉｓ（２，４，８，１０−ｔｅｔｒａ−ｔｅｒｔ−ｂｕｔｙｌ−１２Ｈ−ｄｉｂｅｎｚｏ［ｄ，ｇ］［１，３，２］ｄｉｏｘａｒｓｅｎｏｃｉｎ−６−ｙｌ）ｅｔｈｅｒ”（「環状亜ヒ酸塩および亜リン酸塩の反応性：ビス（５，５−ジメチル−１，３，２，−ジオサルセナン−２−イル）エーテルおよびビス（２，４，８，１０−テトラ−ｔ−ブチル−１２Ｈ−ジベンゾ［ｄ，ｇ］［１，３，２］ジオキサルセノシン−６−イル）エーテルのＸ線構造」）、Ｊ．Ｃｈｅｍ．Ｓｏｃ．、２２：２９４５−５１（１９９５年）を参照されたい。環状クロロホスファイトと硫化水素とをピリジンの存在下で反応させるなど、環状チオ亜リン酸水素の生成方法もまた既知のものである。それらの開示が参照することにより本明細書に組み込まれている、Ｚｗｉｅｒｚａｋ，Ａ．、“Ｃｙｃｌｉｃ  ｏｒｇａｎｏｐｈｏｓｐｈｏｒｕｓ  ｃｏｍｐｏｕｎｄｓ．Ｉ．Ｓｙｎｔｈｅｓｉｓ  ａｎｄ  ｉｎｆｒａｒｅｄ  ｓｐｅｃｔｒａｌ  ｓｔｕｄｉｅｓ  ｏｆ  ｃｙｃｌｉｃ  ｈｙｄｒｏｇｅｎ  ｐｈｏｓｐｈｉｔｅｓ  ａｎｄ  ｔｈｉｏｐｈｏｓｐｈｉｔｅｓ”（「環状有機リン化合物。Ｉ．環状亜リン酸水素とチオホスフィアイトの合成および赤外線スペクトル」）、Ｃａｎ．Ｊ．Ｃｈｅｍ．、４５：２５０１−１２（１９６７年）を参照されたい。
【００１８】
ある態様において、亜リン酸塩はジ−またはトリ−ヒドロカルビルの亜リン酸塩である
。各ヒドロカルビル基は、約１つから約２４の炭素原子、または１つから約１８の炭素原子、あるいは約２つから約８の炭素原子を有する。各ヒドロカルビル基は、それぞれにアルキル、アルケニル、アリル、およびそれらの混合物である。ヒドロカルビル基がアリル基である場合、それには少なくとも約６の炭素原子、または約６から約１８の炭素原子が含まれる。アルキルまたはアルケニル基の非限定的な例には、プロピル、ブチル、ヘキシル、ヘプチル、オクチル、オレイル、リノレイル、ステアリル、その他が含まれる。アリル基の非限定的な例には、フェニル、ナフチル、ヘプチルフェノール、その他が含まれる。ある態様では、各ヒドロカルビル基はそれぞれに、メチル、プロピル、ブチル、ペンチル、ヘキシル、ヘプチル、オレイルあるいはフェニル、例えばメチル、ブチル、オレイルまたはフェニル、またさらなる例としてはメチル、ブチル、オレイル、あるいはフェニルである。
【００１９】
有用な亜リン酸塩の非限定的な例には、ジブチルホスホン酸水素、ジイソブチルホスホン酸水素、ジオレイルホスホン酸水素、ジ（Ｃ１４−１８）ホスホン酸水素、亜リン酸トリフェニル、そしてどちらも以下に示されている、化学式（Ｉ）の化合物のような亜リン酸ジヒドロカルビル、および化学式（ＩＶ）の化合物のようなポリマー性亜リン酸塩などが含まれる。
【化４】
2007131623.tif 000006
式中ｎは約１から約５の整数であり；また
Ｒ１、Ｒ２、Ｒ３、Ｒ４、Ｒ５、Ｒ６、Ｒ１０、およびＲ１１は、水素、シアノ、および約１つから約３０の炭素原子、例えば約１つから約２０の炭素原子、そしてさらなる例としては約１つから約１０の炭素原子を含んだヒドロカルビル基から成るグループから個々に選択されている。ある態様において、ｎが約５以上の整数である場合、いかなる特定の論理にも限定されることなく、反復単位は完全には硫化しないと考えられている。
【００２０】
ある態様では、化学式（Ｉ）の化合物において、Ｒ３、Ｒ４、Ｒ５、およびＲ６は水素であり、またＲ１とＲ２はメチルである。この化合物は通常亜リン酸ネオペンチルグリコール（ＮＰＧＰ）と呼ばれ、ＣＡＳ＃４０９０−６０−２（５，５−ジメチル−１，３，２−ジオキサホスホリナン−２−オン）の称号で化学情報検索データベース（Ｃｈｅｍｉｃａｌ  Ａｂｓｔｒａｃｔｓ  Ｓｅｌｅｃｔ）に登録されている。ある態様では、化学式（ＩＶ）の化合物において、Ｒ１およびＲ２はメチル、Ｒ３、Ｒ４、Ｒ５、およびＲ６は水素、またＲ１０およびＲ１１は約１つから約６つの炭素原子から成るアルキル基である。この化合物は、亜リン酸ネオペンチルグリコールの製造プロセスのポリマー性副産物である。
【００２１】
リン含有化合物はまた、リン酸エステルまたはその塩、リン酸または無水物と不飽和化合物との反応生成物、およびそれら二つ以上の混合物のうちの少なくとも一つである。
【００２２】
金属ジチオリン酸塩は、モノ−またはジチオリン酸であるような少なくとも一つのチオリン酸と反応させることによって調整される。
【００２３】
リン酸あるいは無水物を、アミド、エステル、酸、無水物、およびエーテルなどを含み、またこれらに限定されない不飽和化合物と反応させることができる。
【００２４】
ある態様では、亜リン酸塩のようなリン含有化合物には、化合物の立体障害を増加させ、それにより熱分解に対する耐性を増加させるような各種の官能基が含まれる。ある態様では、ヒドロカルビル鎖中の酸素原子に対してベータの位置で、リン含有化合物が分岐する。このベータ炭素での分岐により、潤滑剤組成物中のリン含有化合物の熱安定性が変化、例えば向上されると考えられている。
【００２５】
また、結果として得られる化合物の立体障害を増加させるような成分を用いてリン含有化合物を作ることができる。例えば、亜リン酸塩を作るために使用されるアルコールは、ベータ分岐アルコールである。ベータ分岐アルコールの非限定的な例に、イソブタノール、２−エチルヘキサノール、ネオペンチルグリコール、ネオペンチルアルコール、プリスタノール、およびメチルイソブチルカルビノール（ＭＩＢＣ）などが含まれる。
【００２６】
開示されたリン含有化合物を、硫黄を含有したリン含有化合物を生成するための出発物質として使用することができる。ある態様では、硫黄を含んだリン含有化合物を作るプロセスは、上述のようなリン含有化合物、硫黄含有化合物、および窒素含有化合物を供給して硫黄を含んだリン含有化合物を生成することから成る。硫黄を含んだリン含有化合物は硫黄を含んでいないリン含有化合物に比べて、耐摩耗性が向上されている。開示された組成物は、リン含有化合物、硫黄含有化合物、およびアミドのような窒素含有化合物の反応生成物を含む。
【００２７】
硫黄含有化合物は、遊離硫黄および／または活性硫黄から成る任意の化合物である。硫黄含有化合物の非限定的な例としては、動物性または植物性の硫化脂肪または硫化油、動物性または植物性の硫化脂肪酸エステル、リンの三価または五価の酸の完全にまたは部分的にエステル化されたエステル、硫化オレフィン、ジヒドロカルビルポリスルフィド、硫化ディールスアルダー付加物、硫化ジシクロペンタジエン、脂肪酸エステルとモノ不飽和オレフィンの硫化または共硫化された混合物、脂肪酸、脂肪酸エステル、およびαオレフィンの共硫化混和物、機能的に置換されたジヒドロカルビルポリスルフィド、チオアルデヒド、チオケトンおよびそれらの誘導体（例えば酸、エステル、イミン、またはラクトン）、エピチオ化合物、硫黄含有アセタール誘導体、テルペンと非環式オレフィンの共硫化混和物、ポリスルフィドオレフィン生成物、および硫黄元素などが含まれる。
【００２８】
ある態様では、イソブテンのようなオレフィンを硫黄と反応させることにより、硫黄含有化合物を作ることができる。生成物、例えば硫化イソブチレンまたは硫化ポリイソブチレンは、一般的に約１０重量％から約５５重量％、例えば約３０重量％から約５０重量％の硫黄を含有している。このような硫黄含有化合物を形成するため、その他の様々なオレフィンまたは不飽和炭化水素、例えばイソブテン二量体または三量体などを使用することができる。
【００２９】
別の態様において、ポリスルフィドは、化学式Ｒ２０--Ｓｘ−Ｒ２１で表される一つ以上の化合物から成り、式中Ｒ２０およびＲ２１は各々が約３から約１８の炭素原子を含む
ようなヒドロカルビル基であり、またｘは約２から約８の間、例えば約２から約５、またさらなる例としては３である。当該のヒドロカルビル基は、アルキル、シクロアルキル、アルケニル、アリル、またはアラルキルのような多様な種類のものである。ジ−ｔ−ブチルトリスルフィドや、ジ−ｔ−ブチルトリスルフィドから成る混合物（例えば主にあるいは完全にトリ、テトラ、およびペンタスルフィドから成る混合物）のような３級アルキルポリスルフィドを使用することもできる。その他の有用なジヒドロカルビルポリスルフィドの例に、ジアミルポリスルフィド、ジノリルポリスルフィド、ジドデシルポリスルフィド、およびジベンジルポリスルフィドなどが含まれる。
【００３０】
等価量のリン含有化合物につき、少なくとも等モル量あるいはそれ以上の硫黄含有化合物を使用することができる。ある態様では、約１モルから約１．５モル等価量の硫黄含有化合物が使用される。
【００３１】
窒素含有化合物は、構造式Ｒ３ＣＯＮＲ４Ｒ５のアミドのような任意の窒素含有化合物であり、式中Ｒ３、Ｒ４およびＲ５は、それぞれ別々に水素または約１つから約３０の炭素原子を含むヒドロカルビル基または次の構造式のエトキシル化アミドである。
【化５】
2007131623.tif 000007
式中ｘとｙの合計は約１から約５０、例えば約１から約２０、またさらなる例としては約１から約１０である。ある態様において、Ｒ３、Ｒ４およびＲ５がヒドロカルビル基である場合、それらには約１つから約１８の炭素原子、また例えば約１つから約６つの炭素原子が含まれる。
【００３２】
Ｒ３が水素でＲ４とＲ５がヒドロカルビル基である場合、窒素含有化合物はジヒドロカルビルホルムアミドである。ここで有用性のあるジヒドロカルビルホルムアミドの非限定的な例として以下のものが含まれる：ジメチルホルムアミド、ジエチルホルムアミド、ジプロピルホルムアミド、メチルエチルホルムアミド、ジブチルホルムアミド、メチルブチルホルムアミド、エチルブチルホルムアミド、ジオレイルホルムアミド、ジステアリルホルムアミド、ジデシルホルムアミド、ジトリデシルホルムアミド、デシルジトリデシルホルムアミド、デシルオレイルホルムアミド、およびトリデシルオレイルホルムアミドなど。
【００３３】
Ｒ３がヒドロカルビル基でＲ４とＲ５が共に水素であるとき、窒素含有化合物は１級ヒドロカルビルアミドである。１級ヒドロカルビルアミドの非限定的な例としては、アセトアミド、プロピオンアミド、ブチルアミド、バレルアミド、ラウラミド、ミリストアミドおよびパルミトアミドなどが含まれる。以下に挙げるいくつかの単純な脂肪酸アミドがアルマック社（Ａｒｍａｋ  Ｃｏｍｐａｎｙ）より市販されている：ココ脂肪酸アミド、オクタデカンアミド、水素化された獣脂脂肪酸アミド、オレアミド、および１３−ドコセンアミド。
【００３４】
Ｒ３とＲ４が共にヒドロカルビル基でＲ５が水素であるとき、窒素含有化合物はＮ−置換アミドである。Ｎ−置換アミドの非限定的な例には、Ｎ−メチルアセトアミド、Ｎ−エチルアセトアミド、Ｎ−メチルバレルアミド、Ｎ−プロピルラウラミド、Ｎ−メチルオレアミドおよびＮ−ブチルステアルアミドが含まれる。
【００３５】
Ｒ３、Ｒ４およびＲ５がすべてヒドロカルビル基であるとき、窒素含有化合物はＮ，Ｎ−二置換アミドである。Ｎ，Ｎ−二置換アミドの非限定的な例としては、Ｎ，Ｎ−ジメチ
ルアセトアミド、Ｎ−メチル−Ｎ−エチルアセトアミド、Ｎ，Ｎ−ジエチルプロピオンアミド、Ｎ，Ｎ−ジブチルバレルアミド、Ｎ，Ｎ−ジエチルステアルアミドおよびＮ，Ｎ−ジメチルオレアミドが含まれる。
【００３６】
窒素含有化合物のその他の非限定的な例には、Ｎ，Ｎ−ビス（２−ヒドロキシエチル）ドデカンアミド、Ｎ，Ｎ−ビス（２−ヒドロキシエチル）ココ脂肪酸アミド、Ｎ，Ｎ−ビス（２−ヒドロキシエチル）オレアミド、Ｎ−２−ヒドロキシエチルコカミドおよびＮ−２−ヒドロキシエチルステアルアミドが含まれる。
【００３７】
窒素含有化合物は、リン含有化合物の硫化を促進する任意の量で存在できる。ある態様では、窒素含有化合物は約０．０５モルから約２モル等価量、例えば約１モルから約１．５モル等価量の範囲の任意の量で存在する。
【００３８】
ある態様では、硫黄を含んだリン含有化合物は、化学式（ＩＩ）および（Ｖ）の化合物のうちの少なくとも一つである：
【化６】
2007131623.tif 000008
式中ｎは１から５の整数であり；また
Ｒ１、Ｒ２、Ｒ３、Ｒ４、Ｒ５、Ｒ６、Ｒ１０、およびＲ１１は、水素、シアノ、および約１つから約３０の炭素原子、例えば約１つから約２０の炭素原子、そしてさらなる例としては約１つから約１０の炭素原子を含んだヒドロカルビル基から成るグループから個々に選択されている。
【００３９】
ある態様では、化学式（ＩＩ）においてＲ１とＲ２はメチル、またＲ３、Ｒ４、Ｒ５、およびＲ６は水素である。別の態様では、化学式（Ｖ）において、Ｒ１とＲ２はメチル、Ｒ３、Ｒ４、Ｒ５、およびＲ６は水素、またＲ１０とＲ１１は約１から約６の炭素原子から成るアルキル基である。
【００４０】
また、塩を作るプロセスも開示されている。特に、他の窒素含有化合物を硫黄を含んだリン含有化合物に加えて塩を生成することができる。他の窒素含有化合物は、硫黄を含んだリン含有化合物の生成に関して、上述の窒素含有化合物とは異なる。硫黄を含んだリン含有化合物の塩は、硫黄を含んだリン含有化合物や硫黄を含んでいないリン含有化合物に比べて、耐摩耗性が向上されている。ある態様では、硫黄含有化合物、リン含有化合物、窒素含有化合物（アミドのようなもの）、および任意的にその他の窒素含有化合物（アミンのようなもの）の反応生成物から成る潤滑剤組成物が開示されている。
【００４１】
開示されたプロセスには溶媒の使用が含まれる。溶媒は、反応物質の少なくとも一つまたは生成物が可溶性であるような、任意の不活性液状物質である。非限定的な例として、ベンゼン、トルエン、キシレン、ｎ−ヘキサン、シクロヘキサン、ナフサ、ジエチルエーテルカルビトール、ジブチルエーテルジオキサン、クロロベンゼン、ニトロベンゼン、四塩化炭素、クロロホルム、ポリアルファオレフィンやガス・ツー・リキッドオイルのような基油、およびプロセスオイルなどが含まれる。
【００４２】
その他の窒素含有化合物は任意の酸の中和を助けることができる。基油を含む、完全に調合された潤滑剤組成物に可溶である限り、任意の窒素含有化合物を使用することができる。その他の窒素含有化合物の非限定的な例に、アミド、アミン、およびピリジンのような塩基性窒素から成るヘテロ環状化合物が含まれる。ある態様では、その他の窒素含有化合物は、１級、２級、または３級のアミンである。
【００４３】
ある態様において、ヒドロカルビルアミンはヒドロカルビル基中に約４から約３０の炭素原子、例えば約８から約２０の炭素原子を含む１級ヒドロカルビルアミンである。当ヒドロカルビル基は飽和の場合も不飽和の場合もある。１級飽和アミンの代表例は、脂肪族の１級脂肪族アミンとして知られているものである。一般的な脂肪族アミンには、ｎ−ヘキシルアミン、ｎ−オクチルアミン、ｎ−デシルアミン、ｎ−ドデシルアミン、ｎ−テトラデシルアミン、ｎ−ペンタデシルアミン、ｎ−ヘキサデシルアミン、ｎ−オクタデシルアミン（ステアリルアミン）などのようなアルキルアミンが含まれる。これらの１級アミンは、蒸留用および工業用の両方が入手可能である。蒸留用はより純粋な反応生成物を提供することができるが、アミドとイミドは工業用のアミンとの反応中に形成できる。さらに好適なものに混合脂肪族アミンがある。
【００４４】
ある態様では、開示された化合物のアミン塩は、アルキル基に少なくとも約４つの炭素原子を有する３級脂肪族１級アミンから得られたものである。ほとんどの場合、それらはアルキル基に合計約３０未満の炭素原子を有するアルキルアミンから得られる。
【００４５】
通常、３級脂肪族１級アミンは以下の化学式で表されるモノアミンである：
【化７】
2007131623.tif 000009
式中Ｒ１、Ｒ２、およびＲ３は同一あるいは異なったものであり、また約１つから約３０の炭素原子を含んだヒドロカルビル基である。このようなアミンは、３級ブチルアミン、３級ヘキシル１級アミン、１−メチル−１−アミノ−シクロヘキサン、３級オクチル１級アミン、３級デシル１級アミン、３級ドデシル１級アミン、３級テトラデシル１級アミン、３級ヘキサデシル１級アミン、３級オクタデシル１級アミン、３級テトラコサニル１級アミン、および３級オクタコサニル１級アミンなどによって例証される。
【００４６】
アミンの混合物もまた本開示の目的のため有用である。この種のアミン混合物の実例には、Ｃ８−Ｃ１６の３級アルキル１級アミンの混合物や、［それらと］同様のＣ１４−Ｃ２４の３級アルキル１級アミンの混合物がある。３級アルキル１級アミンおよびそれらの調製方法は、当技術分野における通常の技術を有する者に周知のものであり、従ってこれ以上の論議は不要である。本開示の目的のために有用な３級アルキル１級アミンおよびそれらの調製方法は、本件に関しその教示が参照することによって本明細書に組み込まれて
いる、米国特許第２，９４５，７４９号に記載されている。
【００４７】
その炭化水素鎖がオレフィン不飽和を含むような１級アミンもまた、非常に有用である。従って、Ｒ基は、鎖の長さに基づき、少なくとも一つのオレフィン不飽和、通常は１０個の炭素原子につき一つ以下の二重結合を含むことができる。代表的なアミンに、ドデセニルアミン、ミリストレイルアミン、パルミトレイルアミン、オレイルアミンおよびリノレイルアミンがある。
【００４８】
２級アミンには、脂肪族２級アミンを含む上記のアルキル基の二つを有するジアルキルアミン、またさらに、Ｒ’が脂肪族アミン、Ｒ”がメチル、エチル、ｎ−プロピル、ｉ−プロピル、ブチルなどのような低級アルキル基（１−９炭素原子）、あるいはＲ”がその他の非反応性置換基または極性置換基（ＣＮ、アルキル、カルバルコキシ、アミド、エーテル、チオエーテル、ハロ、スルホキシド、スルホン）を含んだアルキル基であるような混合ジアルキルアミンが含まれる。脂肪族ポリアミンジアミンには、モノ−またはジアルキル、対称または非対称のエチレンジアミン、プロパンジアミン（１，２または１，３）、および上記のもののポリアミン類似物が含まれる。適切な脂肪族ポリアミンとしては、Ｎ−ココ−１，３−ジアミノプロパン、Ｎ−大豆アルキルトリメチレンジアミン、Ｎ−獣脂−１，３−ジアミノプロパン、およびＮ−オレイル−１，３−ジアミノプロパンが含まれる。
【００４９】
窒素含有化合物は、開示されたプロセスを行使し完了させるために必要となる任意の量で存在する。すなわち、窒素含有化合物が十分存在しないとリン含有化合物は完全に硫化されない。ある態様では、窒素含有化合物は、等価量のリン含有化合物につき、約０．０５モルから約２モル等価量、また例えば約１モルから約１．５モル等価量供給される。
【００５０】
開示されたプロセスは、ほぼ室温（２３℃）またはそれ以上、例えば少なくとも約５０℃、またさらなる例としては約５０℃から約９０℃の間で起こる。通常、室温で約１分から約８時間混合すれば十分である。
【００５１】
このような塩の調製方法は既知のものであり、文献に報告されている。それらの開示が参照することによって本明細書に組み込まれている、例えば米国特許第２，０６３，６２９号、２，２２４，６９５号、２，４４７，２８８号、２，６１６，９０５号、３，９８４，４４８号、４，４３１，５５２号、５，３５４，４８４号、Ｐｅｓｉｎその他、Ｚｈｕｒｎａｌ  Ｏｂｓｈｃｈｅｉ  Ｋｈｉｍｉｉ、３１（８）：２５０８−２５１５（１９６１年）、およびＰＣＴ国際出願ＷＯ８７／０７６３８号を参照されたい。
【００５２】
硫黄を含んだリン含有化合物の塩を別々に形成した後、潤滑あるいは機能流体組成物に添加することができる。また一方、当該の塩は、潤滑あるいは機能流体組成物を形成するために、開示された亜リン酸塩のようなリン含有化合物がその他の成分と混和されたときに形成される。しかしながら、ｉｎ  ｓｉｔｕで塩を形成する場合、酸は窒素含有化合物と反応し、また硫化および塩の形成を停止させるため、防錆成分などで組成物中に存在する酸を制限することが重要である。
【００５３】
硫黄を含んだリン含有化合物の塩は油溶性である。すなわち、当該の塩のヒドロカルビル鎖は、結果として得られる化合物が調合された組成物に可溶であるよう、少なくとも６つの炭素原子分などの十分な長さをしている。疎水基を取り入れることにより、非分極性の媒体の可溶性が増加される。硫黄を含んだリン含有化合物の塩の非限定的な例に、ジイソブチルチオリン酸Ｃ８−１６３級アルキル１級アミン塩、ジ−２−エチルヘキシル−チオリン酸Ｃ８−１６３級アルキル１級アミン塩、およびネオペンチルグリコールチオリン酸Ｃ８−１６３級アルキル１級アミン塩などが含まれる。ある態様では、ジチオリン酸の
塩が熟考されている。別の態様では、硫黄を含有したリン含有化合物の塩は、以下に示す化学式（ＩＩＩ）および（ＶＩ）の化合物のうちの少なくとも一つである：
【化８】
2007131623.tif 000010
式中ｎは１から５の整数であり；また
Ｒ１、Ｒ２、Ｒ３、Ｒ４、Ｒ５、Ｒ６、Ｒ７、Ｒ８、Ｒ９、Ｒ１０、およびＲ１１は水素、シアノ、および  約１から約３０の炭素原子、例えば約１から約２０の炭素原子、そしてさらなる例としては約１から約１０の炭素原子を含んだヒドロカルビル基から成るグループから個々に選択されている。ある態様では、化学式（ＶＩ）において、Ｒ１とＲ２はメチル；Ｒ３、Ｒ４、Ｒ５、Ｒ６、Ｒ７、およびＲ８は水素；Ｒ９はＣ１２−１４の３級アルキル基；またＲ１０とＲ１１は約１から約６の炭素原子から成るアルキル基である。ある態様では、化学式（ＩＩＩ）において、Ｒ３、Ｒ４、Ｒ５、Ｒ６、Ｒ７、およびＲ８は水素；Ｒ１とＲ２はメチル；またＲ９はＣ１２−１４の３級アルキル基である。
【実施例】
【００５４】
例１：硫黄を含んだリン含有化合物の調製
均圧添加漏斗を備えた１Ｌの反応装置に硫黄（２６．７ｇ、０．８３モル）、ＥＴＨＯＭＩＤ(R)Ｏ／１７（４８７．５ｇ、０．８３モル）、および４ｃＳｔのＰＡＯ（１８８．５６ｇ）が添加された。次に別の漏斗に液体亜リン酸ネオペンチルグリコールＮＰＧＰ（１２５．０ｇ、０．８３モル）を加えた。ＮＰＧＰは標準状態では固体であり、融点は約６０℃から約６５℃の間である。固体化を避けるため、この漏斗を加熱した。
【００５５】
かくはんしながら窒素で覆い、質量の温度を約６０から約９０℃に保ちながらＮＰＧＰを反応装置に加える。添加速度は、反応系の発熱反応の制御能力によって決定される。当プロセスは発熱反応であるため、添加中の反応質量の冷却が必要となる。添加が終了した後、７０℃から９０℃で２時間から６時間、硫黄がすべて消費されるまで反応混合物をかくはんする。
【００５６】
例２：塩を形成するためその他の窒素含有化合物を添加する
次に分岐アミンのような別の窒素含有化合物（例えばＰＲＩＭＥＮＥ(R)８１Ｒ）（１５３．６ｇ、０．８３モル）を、例１の硫黄を含んだリン含有化合物に加えられる。当混合物を６０℃で３０分間かくはんする。
【００５７】
例３：向上した耐摩耗性
耐摩耗性効率のポテンシャルを、高温下での各種のリンの持続期間によって測定することができる。完全に調合されたギア液を約３２５°Ｆのヒートバスに入れた。一定分量の、完全に調合されたギア液を一定時間ごとに摂り、３１リン核磁気共鳴（ＮＭＲ）スペクトルを測定した。３１リンＮＭＲスペクトルで観測された各種のリンを時間と熱分解を対比した座標に示し、耐摩耗性の各種のリンの統計データを作成した。各種のリンの分解速度または分解量は、アルキル鎖の化学構造によって異なった。耐摩耗性のリン成分の例に、ジアルキルチオリン酸のアミン塩がある。アルキル分岐に変化することにより、３２５°Ｆのヒートバス内のジアルキルチオリン酸アミン塩の熱分解率が変化した。リン・酸素結合に対するベータ炭素がメチルあるいはより高い同族のアルキル基によって分岐した場合に、熱安定性の効率が最も高くなる。浅い傾斜によって実証された、安定性の増加した例を、図１に示す。
【００５８】
本明細書および添付の請求項の目的のため、特記されていない限り、明細書および請求項で使用されている数量、パーセンテージや比率、またその他の数値を表すの数はすべて、あらゆる場合において「約」という言葉で修飾されているものとして理解される。従って、それに反する指定がない限り、以下の明細書および添付の請求項で示されている数値パラメータは、本開示が目指している希望の特性によって変化し得る近似値である。少なくとも、また当請求項の範囲に対応する原理の適応を制限する試みとしてではなく、各数値パラメータは少なくとも報告された多くの有効数字と通常の四捨五入の使用を考慮に入れて解釈されるべきものである。
【００５９】
本明細書および添付の請求項の英文において使用されている、「ａ」、「ａｎ」、および「ｔｈｅ」などの単数形を表す単語は、明白に、はっきりと単数の対象物に限定されていない限り、複数の意を含むことに注意されたい。従って、例えば「ａｎ  ａｎｔｉｏｘｉｄａｎｔ」という表現には二つあるいはそれ以上の異なった酸化防止剤が含まれる。また、ここで使用される「含む（ｉｎｃｌｕｄｅ）」という表現およびその文法的な変化形は、リストに挙げられた項目が、それらに代用するあるいは付加され得る他の同様の項目を除外しないように、非限定的であることを意図したものである。
【００６０】
特定の実施例について説明してきたが、現時点で予見されていないあるいは予見できない代替案、変更、変化、改良点、および実質的に対応する内容が出願人あるいは当技術分野に精通した他の技術者に発見されることもある。従って、提出され、修正される可能性のある添付の請求項は、このような代替案、変更、変化、改良点、および実質的に対応する内容をすべて含むことを意図している。
【００６１】
本発明の主な特徴及び態様を挙げれば以下のとおりである。
１．化学式（Ｖ）の化合物：
【化９】
2007131623.tif 000011
式中ｎは１から５の整数であり；また
Ｒ１、Ｒ２、Ｒ３、Ｒ４、Ｒ５、Ｒ６、Ｒ１０、およびＲ１１は、水素、シアノ、および約１から約３０の炭素原子を含んだヒドロカルビル基から成るグループから独立して選択される。
２．Ｒ１とＲ２がメチル、Ｒ３、Ｒ４、Ｒ５、およびＲ６が水素、またＲ１０とＲ１１が約１つから約６の炭素原子を含んで成るアルキル基である、上記１に記載の化合物。
３．硫黄を含んだリン含有化合物の塩を調製する方法であって：
‐硫黄含有化合物、アミド、およびリン含有化合物を結合させて第一の混合物を形成すること；および
‐一番目の混合物をアミンと結合させることを含んでなる方法。
４．硫黄含有化合物が遊離硫黄および活性硫黄のうち少なくとも一つを含んで成る化合物である、上記３に記載の方法。
５．硫黄含有化合物が元素硫黄、ポリスルフィド、および硫化オレフィンから選択される、上記４に記載の方法。
６．硫黄含有化合物が元素硫黄である、上記５に記載の方法。
７．少なくとも等モル量あるいはそれ以上の硫黄含有化合物が使用される、上記３に記載の方法。
８．約２３℃から約９０℃の範囲の温度で起こる、上記３に記載の方法。
９．約０．０５モルから約２モル等量のアミドが使用される、上記３に記載の方法。
１０．約０．０５モルから約２モル等量のアミンが使用される、上記３に記載の方法。
１１．リン含有化合物が化学式（Ｉ）および（ＩＶ）の化合物のうち少なくとも一つである、上記３に記載の方法：
【化１０】
2007131623.tif 000012
式中ｎは約１から約５の整数であり；また
Ｒ１、Ｒ２、Ｒ３、Ｒ４、Ｒ５、Ｒ６、Ｒ１０、およびＲ１１は、水素、シアノ、および約１から約３０の炭素原子を含んだヒドロカルビル基から成るグループから独立して選択される。
１２．化学式（ＩＶ）において、Ｒ１とＲ２はメチル、Ｒ３、Ｒ４、Ｒ５、およびＲ６は水素、またＲ１０とＲ１１は約１から約６の炭素原子を含んで成るアルキル基である上記１１に記載の方法。
１３．第一の混合物が化学式（ＩＩ）および（Ｖ）の化合物のうちの少なくとも一つを含んで成る上記３に記載の方法：
【化１１】
2007131623.tif 000013
式中ｎは１から５の整数であり；また
Ｒ１、Ｒ２、Ｒ３、Ｒ４、Ｒ５、Ｒ６、Ｒ１０、およびＲ１１は、水素、シアノ、および約１から約３０の炭素原子を含んだヒドロカルビル基から成るグループから独立して選択される。
１４．硫黄含有化合物、アミド、および化学式（Ｉ）の化合物を組み合わせることを含んで成る、化学式（ＩＩ）の化合物を調製する方法であって、
【化１２】
2007131623.tif 000014
式中Ｒ１、Ｒ２、Ｒ３、Ｒ４、Ｒ５、およびＲ６は、水素、シアノ、および約１から約３０の炭素原子を含んだヒドロカルビル基から成るグループから独立して選択され、少なくとも一つの置換基がメチルであり、
化学式（ＩＩ）の化合物を得る方法
【化１３】
2007131623.tif 000015
式中Ｒ１、Ｒ２、Ｒ３、Ｒ４、Ｒ５、およびＲ６は上述の通りである。
１５．Ｒ１とＲ２がメチル、Ｒ３、Ｒ４、Ｒ５、およびＲ６が水素である、上記１４に記載の方法。
１６．硫黄含有化合物が遊離硫黄および活性硫黄のうち少なくとも一つを含んで成る化合
物である、上記１４に記載の方法。
１７．硫黄含有化合物が元素硫黄、ポリスルフィド、および硫化オレフィンから選択される上記１６に記載の方法。
１８．硫黄含有化合物が元素硫黄である上記１７に記載の方法。
１９．少なくとも等モル量あるいはそれ以上の硫黄含有化合物が使用される上記１４に記載の方法。
２０．約２３℃から約９０℃の範囲の温度でプロセスが起こる上記１４に記載の方法。
２１．約０．０５モルから約２モル等量のアミドが使用される上記１４に記載の方法。
２２．プロセスに約１時間から約８時間かかる上記１４に記載のプロセス。
２３．硫黄を含んだリン含有化合物の塩を調製する方法であって：
‐硫黄含有化合物、アミド、および亜リン酸ジヒドロカルビルおよび亜リン酸ポリマーのうちの少なくとも一つを結合させて、硫黄を含んだリン含有化合物を生成させること；および
‐アミンを結合させて硫黄を含んだリン含有化合物の塩を生成させることを含んで成る方法。
２４．アミンが直鎖アミンである上記２３に記載の方法。
２５．直鎖アミンが脂肪族の第１級脂肪族アミンである上記２４に記載の方法。
２６．アミンが分岐アミンである上記２３に記載の方法。
２７．分岐アミンがＣ１４−２４の第３級アルキル１級アミンの混合物である上記２６に記載の方法。
２８．約０．０５モルから約２モル等量のアミンが使用される上記２４に記載の方法。
２９．プロセスに約１時間から約８時間かかる上記２４に記載の方法。
【図面の簡単な説明】
【００６２】
【図１】様々なリンを含有した［化合物の］熱安定性を例証するグラフである。
【図１】
2007131623.tif 000022